СПОСОБ АЛЮМИНИРОВАНИЯ ИЗ ПАРОВОЙ ФАЗЫ ПОЛЫХ МЕТАЛЛИЧЕСКИХ ДЕТАЛЕЙ ГАЗОТУРБИННОГО ДВИГАТЕЛЯ

1. Способ алюминирования путем осаждения из паровой фазы для защиты от термического окисления металлической детали газотурбинного двигателя,
причем упомянутая деталь содержит полость и отверстие, доступное снаружи,
заключающийся в том, что получают галогенид путем реакции между галогеном и металлическим донором, содержащим алюминий, затем галогенид переносится газом-носителем и входит в контакт с металлической деталью,
при этом металлический донор размещают, по меньшей мере, частично в упомянутой полости,
отличающийся тем, что металлический донор имеет вид прутка, полученного путем высокотемпературного спекания под давлением смеси металлического порошка.
2. Способ по п.1, отличающийся тем, что металл прутка содержит алюминий, предпочтительно в сочетании с одним из металлов Cr, Ni, Co или Fe.
3. Способ по п. 2, отличающийся тем, что содержание алюминия в прутке составляет от 30 до 80 ат.%.
4. Способ по п.3, отличающийся тем, что содержание алюминия в прутке составляет от 45 до 70 ат.%.
5. Способ по п.1, отличающийся тем, что пруток содержит также, по меньшей мере, один элемент, повышающий стойкость против окисления, входящий в следующую группу (Hf, Y, Zr, Si, Ti, Ta, Pt, Pd, Ir).
6. Способ по п. 1, отличающийся тем, что деталь выполнена из жаропрочного сплава на основе никеля или кобальта.
7. Способ по п.6, отличающийся тем, что обрабатываемой деталью является лопатка соплового направляющего аппарата с внутренней рубашкой для циркуляции охлаждающей текучей среды в полости, при этом пруток вводят через отверстие подачи охлаждающей текучей среды.